КОМПОНЕНТ ИЗ ЖАРОПРОЧНОГО СПЛАВА И СУСПЕНЗИОННАЯ КОМПОЗИЦИЯ ДЛЯ КОМПОНЕНТА ИЗ ЖАРОПРОЧНОГО СПЛАВА

1. Композиция, в частности, композиция суспензии для алюминизации компонента из жаропрочного сплава, в которой композиция содержит органическое связующее и сухое содержимое, включающее алюминий, отличающаяся тем, что композиция дополнительно содержит гафний и иттрий.
2. Композиция по п.1, отличающаяся тем, что содержание гафния в композиции составляет вплоть до приблизительно 2,5 мас.%, в частности, вплоть до приблизительно 1 мас.% в расчете на массу композиции.
3. Композиция по любому из пп.1-2, отличающаяся тем, что содержание иттрия в композиции составляет вплоть до приблизительно 0,1 мас.%, в частности, вплоть до приблизительно 0,05 мас.% в расчете на массу композиции.
4. Композиция по любому из пп.1-2, отличающаяся тем, что сухое содержимое включает кремний в количестве от 1 до 40 мас.% в расчете на общую массу сухого содержимого.
5. Композиция по любому из пп.1-2, отличающаяся тем, что содержание серы в ней составляет не более 5 ч/млн в расчете на массу композиции.
6. Композиция по любому из пп.1-2, отличающаяся тем, что органическое связующее содержит хроматные и/или фосфатные органические связующие.
7. Компонент (1) из жаропрочного сплава, содержащий алюминидное покрытие, отличающийся тем, что покрытие содержит, по меньшей мере, первый слой (3, 9), и материал первого слоя (3, 9) покрытия содержит гафний и иттрий в дополнение к алюминию.
8. Компонент (1) из жаропрочного сплава по п.7, отличающийся тем, что покрытие содержит, по меньшей мере, два слоя (3, 5; 7, 9), причем, по меньшей мере, два слоя (3, 5; 7, 9) включают первый слой (3; 9) и, по меньшей мере, второй слой (5; 7), где материал второго слоя (5; 7) покрытия содержит алюминий без гафния и без иттрия.
9. Компонент из жаропрочного сплава по п.8, отличающийся тем, что он содержит, по меньшей мере, три слоя (7, 9, 11), причем по меньшей мере, три слоя (7, 9, 11) включают первый слой (9), второй слой (7) и третий слой (11), где материал третьего слоя (11) покрытия содержит алюминий без гафния и без иттрия, и первый слой (9) является промежуточным между вторым слоем (7) и третьим слоем (11).
10. Компонент (1) из жаропрочного сплава по любому из пп.7-9, отличающийся тем, что содержание гафния в первом слое (3, 9) составляет вплоть до приблизительно 3 мас.% в расчете на массу компонентов слоя.
11. Компонент (1) из жаропрочного сплава по любому из пп.7-9, отличающийся тем, что содержание иттрия в первом слое (3, 9) составляет вплоть до приблизительно 0,17 мас.% в расчете на массу компонентов слоя.
12. Компонент (1) из жаропрочного сплава по любому из пп.7-9, отличающийся тем, что покрытие содержит, по меньшей мере, один слой, причем материал, по меньшей мере, одного слоя покрытия содержит кремний в дополнение к алюминию.
13. Компонент (1) из жаропрочного сплава по п.12, отличающийся тем, что содержание кремния, по меньшей мере, в одном слое составляет от 1 до 40 мас.% в расчете на массу компонентов слоя.